(57)【要約】【課題】  香気の持続性に優れ、しかも安定したコロイド状物質からなる美麗な色彩を有するフレグランス組成物に関する。【解決手段】  平均粒子径４０〜１４０ｎｍのシリカ微粒子、香料、アルコールおよび水の成分を含む、イオン交換樹脂で処理されたコロイド状物質からなる組成物であって、該組成物が単色の構造色を有し、さらに該組成物中に光輝性のクリスタリットを有するフレグランス組成物。この組成物は、その構造色が、青色、緑色、赤色またはその中間色であり、また光輝性クリスタリットが青色、緑色、赤色および／またはその中間色である美麗な発色を呈する。【選択図】  図２
2008081465.tif 000002
【特許請求の範囲】
【請求項１】
下記（ａ）〜（ｄ）の成分を含む、イオン交換樹脂で処理されたコロイド状物質からなる組成物であって、該組成物が単色の構造色を有し、さらに該組成物中に光輝性のクリスタリットを有するフレグランス組成物。
（ａ）平均粒子径４０〜１４０ｎｍのシリカ微粒子：１〜１０重量％
（ｂ）香料：０．１〜３０重量％
（ｃ）水：１〜４０重量％
（ｄ）アルコール：５０〜９５重量％
【請求項２】
前記構造色が、青色、緑色、赤色またはその中間色であることを特徴とする請求項１に記載のフレグランス組成物。
【請求項３】
前記クリスタリットが、青色、緑色、赤色および／またはその中間色を呈することを特徴とする請求項１〜２のいずれかに記載のフレグランス組成物。
【請求項４】
波長４００〜８００ｎｍの可視光範囲で観測される前記クリスタリットの反射ピークにおける反射率が、該クリスタリットが発現していない段階の反射率より０．５％以上高いことを特徴とする請求項１〜３のいずれかに記載のフレグランス組成物。
【請求項５】
前記シリカ微粒子が、平均粒子径４０〜１４０ｎｍのシリカ微粒子を含むシリカゾルを陽イオン交換樹脂および陰イオン交換樹脂で処理して十分に脱イオンされたシリカゾルを配合して得られたものであることを特徴とする請求項１〜４のいずれかに記載のフレグランス組成物。
【請求項６】
前記香料が、前記コロイド状物質中に均一に分散され、実質的に油層を形成しないものであることを特徴とする請求項１〜５のいずれかに記載のフレグランス組成物。
【請求項７】
前記アルコールが、エチルアルコールであることを特徴とする請求項１〜６のいずれかに記載のフレグランス組成物。
【請求項８】
前記フレグランス組成物が、５０μＳ／ｃｍ以下の電気伝導度を有することを特徴とする請求項１〜７のいずれかに記載のフレグランス組成物。
【請求項９】
前記フレグランス組成物が、８００ｎｍの波長における透過率が２０％以上であることを特徴とする請求項１〜８のいずれかに記載のフレグランス組成物。
【発明の詳細な説明】
【技術分野】
【０００１】
本発明は、香気の持続性に優れ、しかも安定したコロイド状物質からなる美麗な色彩を有するフレグランス組成物に関する。
【背景技術】
【０００２】
フレグランス製品に代表される香水は、香料をエチルアルコールに溶かしたものが始まりとされ、その後、商品価値を高めるためにさまざまな改良が加えられてきた。
特許文献１には、外観の美しさを演出することを目的として、光輝性粉体を配合する方法が開示されている。この方法によれば、使用時に光輝性粉体が浮遊して見た目の美麗さを演出することはできるものの、これらパール顔料に代表される光輝性粉体は、粒子径がミクロンサイズ（μm）であることから、時間が経つにつれて容器の底に沈降してしまうため、静置状態では目的とする美麗さを呈さないものであった。
【０００３】
一方、本出願人が以前に出願した特許文献２には、電気伝導度が５６０μＳ／ｃｍ以下であって、シリカ微粒子が配合されたオパール様の遊色を呈する化粧料が開示されている。このオパール様の遊色とは、シリカゾルの構造が微結晶の集合体に似た構造をとり、これに白色光が入射すると微結晶類似構造面により光が分光されることにより種々の色の光彩が観察され、オパールに似た虹色の光学現象が得られることである。しかし、この方法から得られる組成物は、これに本発明で使用される香料を添加すると、該香料が前記組成物中に均一に分散されないばかりか、前記の光学現象（オパール様の遊色）も見られず、さらには透明性が低く、濁った印象を与えることから、フレグランス組成物としての利用価値はなかった。
【特許文献１】特開２００３−２８６１４８号公報
【特許文献２】特開平５−３２００２２号公報
【発明の開示】
【発明が解決しようとする課題】
【０００４】
本発明者らは、上記の課題を解決するために鋭意検討を行った結果、特定の粒子径を有するシリカ微粒子と水、さらには香料とアルコールを特定の範囲で含む安定したコロイド状物質からなる組成物においては、高い透明性と単色の構造色を呈することができ、しかも光輝性のクリスタリットも発現することを見出し、本発明を完成するに至った。
【課題を解決するための手段】
【０００５】
本発明に係るフレグランス組成物は、下記（ａ）〜（ｄ）の成分を含む、イオン交換樹脂で処理されたコロイド状物質からなる組成物であって、該組成物が単色の構造色を有し、さらに該組成物中に光輝性のクリスタリットを有することを特徴としている。
（ａ）平均粒子径４０〜１４０ｎｍのシリカ微粒子：１〜１０重量％
（ｂ）香料：０．１〜３０重量％
（ｃ）水：１〜４０重量％
（ｄ）アルコール：５０〜９５重量％
【０００６】
前記構造色は、青色、緑色、赤色またはその中間色であることが好ましい。
また、前記クリスタリットは、青色、緑色、赤色および／またはその中間色を呈することが好ましい。
さらに、波長４００〜８００ｎｍの可視光範囲で観測される前記クリスタリットの反射ピークにおける反射率が、該クリスタリットが発現していない段階の反射率より０．５％以上高いことが好ましい。
【０００７】
前記シリカ微粒子は、平均粒子径４０〜１４０ｎｍのシリカ微粒子を含むシリカゾルを陽イオン交換樹脂および陰イオン交換樹脂で処理して十分に脱イオンされたシリカゾルを配合して得られたものであることが好ましい。
また、前記香料は、前記コロイド状物質中に均一に分散され、実質的に油層を形成しないものであることが好ましい。
さらに、前記アルコールは、エチルアルコールであることが好ましい。また、前記フレグランス組成物は、５０μＳ／ｃｍ以下の電気伝導度を有することが好ましい。
さらに、前記フレグランス組成物は、８００ｎｍの波長における透過率が２０％以上であることが好ましい。
【発明の効果】
【０００８】
本発明に係るフレグランス組成物は、高い透明性を有すると共に青色、緑色、赤色等の単色からなる構造色を呈することができ、しかも該組成物中に青色、緑色、赤色等の光輝性のクリスタリットを発現させることができる。
さらに、前記フレグランス組成物を蓋付きのプラスチック容器などに収納しておくと、該フレグランス組成物中に配合された香料から立ち上る香気を長い間、持続させることができる。
【発明を実施するための最良の形態】
【０００９】
以下、本発明に係るフレグランス組成物について具体的に説明する。
フレグランス組成物
本発明によるフレグランス組成物は、下記（ａ）〜（ｄ）の成分を含む、イオン交換樹脂で処理されたコロイド状物質からなる組成物であって、該組成物が単色の構造色を有し、さらに該組成物中に光輝性のクリスタリットを有するものである。
（ａ）平均粒子径４０〜１４０ｎｍのシリカ微粒子：１〜１０重量％
（ｂ）香料：０．１〜３０重量％
（ｃ）水：１〜４０重量％
（ｄ）アルコール：５０〜９５重量％
【００１０】
前記フレグランス組成物は、青色、緑色、赤色またその中間色からなる単色の構造色（組成物全体の色）を呈する。この構造色は、前記組成物中に含まれる他の成分の種類や含有量等によっても影響を受けるが、前記シリカ微粒子の粒子径とその含有量に依存して変化する。例えば、前記シリカ微粒子の平均粒子径が８０μｍである場合、該シリカ微粒子が約５.０〜７．０重量％含まれると青色を呈し、また約４．３〜５．０重量％含まれると緑色を呈し、さらに約４．０〜４．３重量％含まれると赤色を呈するようになる。この中でも、フレグランス組成物としては、青色や緑色等の単色の構造色を呈するものが美麗に見えるため、これを使用することが望ましい。しかし、光輝性のクリスタリットを際だたせて見せるためには、白味がかった赤色の構造色を呈するものを使用することが望ましい。
【００１１】
前記フレグランス組成物中に発現する光輝性のクリスタリットは、青色、緑色、赤色および／またはその中間色を呈する。ここで、前記クリスタリットの色は、前記構造色とは異なり、単色ではなく複数色となることもある。
また、このクリスタリットの大きさは、約７ｍｍ以下、さらに詳しくは０．１〜６ｍｍ程度であるが、必ずしも一定の大きさではない。
【００１２】
さらに、前記クリスタリットの光の強さ（Ｌ）は、該クリスタリットの反射ピークにおける反射率（Ｒ１）と該クリスタリットが発現していない段階の反射率（Ｒ２）の差で表わされる。すなわち、“Ｌ＝ Ｒ１− Ｒ２”の式で表すことができる。
本発明に係るフレグランス組成物においては、波長４００〜８００ｎｍの可視光範囲で観測される前記クリスタリットの反射ピークにおける反射率が、該クリスタリットが発現していない段階の反射率より０．５％以上、好ましくは１％以上、さらに好ましくは２．５％以上高い光の強さを有することが好ましい。
また、前記クリスタリットは、前記フレグランス組成物を収納した容器（例えば、プラスチック製の透明容器）に振動を加えると、消滅して見えなくなるが、これを静置状態に置くと、短時間で再び現れて見えるようになるという特性を有している。
【００１３】
前記フレグランス組成物を構成する前記成分（ａ）としてのシリカ微粒子は、平均粒子径が４０〜１４０ｎｍ、好ましくは６０〜１１０ｎｍの範囲にある。ここで、前記平均粒子径が１４０ｎｍを超えると、透明性が悪化し、さらに時間の経過と共にシリカ微粒子が沈降する傾向にあるため、安定したコロイド状態のフレグランス組成物を得ることができなくなる。一方、前記平均粒子径が４０ｎｍ未満であると、前記構造色が得られない（すなわち、無色透明に近い色になる）ばかりでなく、明瞭なクリスタリットが発現せず、これらのシリカ微粒子を用いたフレグランス組成物を皮膚に吹きかけた場合、皮膚のかさつきの原因となったり、その使用感が悪くなったりすることがある。すなわち、本発明のフレグランス組成物においては、シリカ微粒子の平均粒子径が上記の範囲にあることが重要である。
【００１４】
また、前記シリカ微粒子は、前記フレグランス組成物中に１〜１０重量％、好ましくは２〜６重量％の範囲で含まれる。ここで、前記シリカ微粒子の含有量が１０重量％を超えると、シリカ微粒子の粒子間距離が短くなるため、目視で検出可能な構造色を呈さず、見た目の美しいフレグランス化合物を得ることができなくなる。この場合、クリスタリットの明瞭な反射ピークも検出できない。さらに、これらのシリカ微粒子を用いたフレグランス組成物を皮膚に吹きかけた場合、肌に対する感触が悪くなり、乾燥した時につっぱり感が生じたり、肌荒れの原因ともなる。一方、前記シリカ微粒子の含有量が１重量％未満であると、シリカ微粒子の粒子間距離が長くなって相互反発力が作用しなくなり、規則性のある粒子配列がなされないため、結果として前記構造色も発現しない他、通常のコロイド粒子のようにブラウン運動を起こすため透明性が悪くなる。すなわち、本発明のフレグランス組成物においては、前記構造色と前記クリスタリットの双方を発現させるための観点から、シリカ微粒子の含有量が上記の範囲にあることが重要である。
【００１５】
また、前記シリカ微粒子の粒子径は、均一であることが望ましく、次式（１）で示される変動係数（ＣＶ値）が１５％以下であることが好ましい。
ＣＶ＝（σ／Ｄ）×１００［％］  ・・・（１）
（式（１）中、σは標準偏差を表し、Ｄは平均粒子径を表す。）
さらに、個々のシリカ微粒子は、フレグランス組成物中に単分散したコロイド状態にあり、しかも凝集粒子の割合が全粒子数の１０％以下であることが好ましい。
【００１６】
前記成分（ｂ）としての香料は、天然香料、合成香料、調合香料を問わず化粧品や芳香剤などに一般的に用いられるものであれば特に制限されるものではないが、コロイド状物質である前記フレグランス化合物中に均一に分散され、実質的に油層を形成しないものであることが好ましい。
具体的には、天然香料としては、バラ油、ジャスミン油等の植物性香料、ムスク油、シベット油等の動物性香料が挙げられる。合成香料としては、リモネン、β−カリオフィレン等の炭化水素系、シス−３−ヘキセノール、ファルネソール等のアルコール系、２，６−ノナジエナール、シラトール等のアルデヒド系、β−イオノン、シクロペンタデカノン等のケトン系、リナリルアセテート、ベンジルベンゾエート等のエステル系、γ−ウンデカラクトン、ジェスミンラクトン等のラクトン系、オイゲノール等のフェノール系、ローズオキサイド、ガラクソリッド等のオキサイド系、インドール等の含窒素化合物系、フェニルアセトアルデヒドジメチルアセタール等のアセタール系、オーランチオール等のシッフ塩基系等が挙げられる。さらに、２種以上の天然香料または２種以上の合成香料、あるいはこれら天然香料と合成香料を組み合わせた調合香料等を使用することもできる。
【００１７】
また、前記香料は、その種類や用途などによっても異なるが、前記フレグランス組成物中に０．１〜３０重量％、好ましくは２〜２５重量％の範囲で含まれる。ここで、前記香料の含有量が３０重量％を超えると、香りが強すぎて嗜好性が低くなり、また０．１重量％未満であると、フレグランス製品としての有効性が低くなることから好ましくない。
【００１８】
前記成分（ｃ）としての水は、その他成分（例えば、香料）の種類や混合量などによっても異なるが、前記フレグランス組成物中に１〜４０重量％、好ましくは８〜３５重量％の範囲で含まれる。ここで、前記水の含有量が４０重量％を超えると、使用される香料の溶解性が劣ってくるため、香料の種類やその含有量によっても異なるが、これを前記フレグランス組成物中に均一に分散させることが難しくなり、場合によっては前記香料に基づく油層が形成されてしまうことがあるので、好ましくない。また、１重量％未満であると、前記クリスタリッドが発現しなくなるので好ましくない。すなわち、本発明のフレグランス組成物においては、比較例６（水含有量が１重量％未満の事例）および比較例７（水含有量が４０重量％を超える事例）にも示すように、水の含有量が上記の範囲にあることが極めて重要である。
【００１９】
さらに、前記フレグランス組成物中に水分を適量含ませると、該フレグランス組成物の熟成工程で熟成が進みやすく、ツンとするアルコールの刺激臭がなくなり、丸みとまろやかさのある芳醇な香りになりやすいので、前記フレグランス組成物中には水を少なくとも１重量％以上含ませることが必要である。
【００２０】
前記成分（ｄ）としてのアルコールは、前記フレグランス組成物中に含まれるバランス成分（前記成分（ａ）〜（ｃ）の合計量に対する残余成分）であるが、人体に無害で前記香料と相性が良いものであれば、無水、含水、あるいは各種変性アルコールから適宜、選択して使用することができる。
具体的には、無水エタノール（例えば、Ｃ2Ｈ5ＯＨ含有量９９．５重量％）、含水エタノール（例えば、Ｃ2Ｈ5ＯＨ含有量９５重量％）、８アセチル化ショ糖変性エタノール、プロピルアルコール変性エタノール、プロピルアルコール、等が挙げられ、この中でも無水エタノール、または含水エタノールを使用することが好ましい。
【００２１】
また、前記アルコールは、その種類や用途などによっても異なるが、前記フレグランス組成物中に５０〜９５重量％、好ましくは６０〜９０重量％の範囲で含まれることが望ましい。ここで、前記アルコールの含有量が９５重量％を超えると、アルコールの刺激臭が強くなる他、シリカ微粒子の相互反発力が低くなり、クリスタリットの発現が遅くなり、また５０重量％未満であると、使用される香料の種類によっては溶解力が劣って、得られるフレグランス組成物中に濁りや油層などが生じることもあるので好ましくない。
【００２２】
前記成分（ａ）〜（ｄ）を含むフレグランス組成物は、その電気伝導度が５０μＳ／ｃｍ以下、好ましくは２０μＳ／ｃｍ以下となるように調製したコロイド状物質から構成されていることが好ましい。ここで、前記電気伝導度が５０μＳ／ｃｍを超えると、シリカ微粒子の粒子間距離が長くなって相互反発力が作用しなくなり、規則性のある粒子配列がなされないため、結果として前記の構造色もクリスタリットも発現しない他、通常のコロイド粒子のようにブラウン運動を起こすため透明性が悪くなる。
【００２３】
また、前記フレグランス組成物は、使用される香料の種類やその組成比などによっても異なるが、８００ｎｍの波長における透過率が２０％以上、好ましくは４０％以上である透明性を有することが好ましい。ここで、前記透過率が２０％未満であると、前記の光輝性クリスタリットが見えづらくなる他、得られるフレグランス組成物に対する嗜好性が低下するので好ましくない。
【００２４】
次に、前記フレグランス組成物の製造方法を述べれば、以下の通りである。
（１）先ず始めに、前記シリカ微粒子を水および／またはアルコールに分散させたクリスタリットを呈するシリカゾル（コロイド状溶液）を調製する。このようなクリスタリットを呈するシリカゾルについては、特に制限されるものではないが、本願出願人が先に出願した特開平５−８５７１６号に記載された方法を用いて調製することができる。
【００２５】
その調製方法は、前記平均粒子径を有するシリカ微粒子を１〜５０重量％の濃度で分散させたシリカゾルを調製し、次いでこのシリカゾル中に含まれる夾雑イオン（即ち、陽イオンおよび陰イオン）を取り除いて、十分に脱イオン化する。このように脱イオン化することにより、前記シリカ微粒子の表面に存在する電気二重層が膨張して、粒子間に相互反発力が生じるため、コロイド状のシリカ微粒子は、面心立方格子や体心立方格子状等の結晶構造に類似した規則的な配列をする。
【００２６】
この脱イオン化は、前記シリカゾルを陽イオン交換樹脂および陰イオン交換樹脂でイオン交換処理することにより行うことができる。具体的な処理方法としては、陽イオン交換樹脂と陰イオン交換樹脂を充填したカラムに前記シリカゾルを通す方法や、前記シリカゾル中に前記イオン交換樹脂を混合して撹拌した後、該樹脂を分離する方法等から適宜、選択することができる。また、脱イオン化の程度は電気伝導度を測定することによって確認することができる。
しかし、本発明においてこの脱イオン化処理は、前記シリカゾルの配合量や電気伝導度等によっても異なるが、これを香料、アルコールおよび水と混合した後に、一括して行うことも可能である。
【００２７】
本発明で使用される前記シリカゾルの電気伝導度は、このシリカゾルを混合して調製される前記フレグランス組成物の電気伝導度が５０μＳ／cm以下となるように調整することが望ましい。前記フレグランス組成物の電気伝導度を５０μＳ／cm以下とするためには、該フレグランス組成物を構成する他の成分の種類や含有量等によっても異なるが、前記シリカゾルの電気伝導度を、２００μＳ／cm以下、好ましくは１００μＳ／cm、さらに好ましくは５０μＳ／cm以下に調整しておくことが望ましい。
【００２８】
上記の脱イオン化処理を行うと、シリカゾル中に含まれるシリカ微粒子が微結晶の集合体に似た構造（以下、微結晶集合体類似構造という）をとり、このために、前記シリカゾル中にクリスタリットが発現する。
このように脱イオン化されたシリカゾルに白色光が入射すると、前記の微結晶集合体類似構造の面により光が分光され、特定方向に特定波長の光が回折されて単色光が観察される。このシリカゾルは微結晶間の粒界と同様な不連続面が存在するので、個々の微結晶類似構造面での回折光が異なり、種々の色の光彩が観察され、オパールの輝きに似た光学現象が現れる。また、この微結晶類似構造の大きさ、即ち、クリスタリットの大きさはシリカ微粒子の粒子径、濃度、夾雑イオン濃度などによって変化するが、約７ｍｍ以下である。
【００２９】
上記したように、前記フレグランス組成物を調製する際に使用されるシリカゾルは、市販の陽イオン交換樹脂および陰イオン交換樹脂で適宜、処理して十分に脱イオン化されたものであることが好ましい。
【００３０】
（２）次いで、上記の方法で調製したシリカゾルに香料、アルコールおよび水を適量、混合して前記フレグランス組成物を製造する。この場合、前記の香料、アルコールおよび水は、前記シリカゾルの場合と同様に、予め脱イオン処理しておくことが好ましく、また前記香料は、その種類によっても異なるが、アルコールや水の中に分散させたものを使用することが望ましい。しかし、前記シリカゾル（場合によっては、香料）は、アルコール、水またはその混合溶液中に分散されたものであるため、アルコールや水は、上記の含有量の範囲で適宜、調整して添加する必要がある。即ち、これらの物質が適量含まれている場合には、新たに系外から添加する必要はない。
【００３１】
なお、前記成分（ａ）〜（ｄ）は、均一に混合してコロイド状態にあるフレグランス組成物を製造する必要があるので、上記の配合率の範囲でその配合比を適宜、調整することが望ましい。
このようにして、本発明に係るフレグランス組成物は製造されるが、前記組成物中に前記の構造色やクリスタリットを安定的に発現させるためには、さらに該組成物を両イオン交換樹脂等で処理して脱イオン化することが望ましい。
【００３２】
本発明に係る前記フレグランス組成物においては、上記成分以外に本発明の効果を損なわない範囲において化粧品や芳香剤等で一般的に用いられている成分、例えば、界面活性剤、防腐剤、酸化防止剤、紫外線吸収剤、増粘剤、着色剤、保湿剤、美容成分等を配合することができる。
また、このようにして得られる前記フレグランス組成物は、液状の形態をとるものであれば、香水、パヒューム、パルファム、オードパルファム、オードトワレ、オーデコロン等の化粧品や芳香剤に好適に使用することができる。
【００３３】
以下、本発明を実施例に基づき詳細に説明するが、本発明はこれらの実施例に限定されるものではない。
【実施例１】
【００３４】
平均粒子径８０ｎｍのシリカ微粒子の水分散ゾル２．０ｋｇ（触媒化成工業（株）製Ｃａｔａｌｏｉｄ  ＳＩ−６０ＰＮ、ＳｉＯ2 含有量４０重量％、ＣＶ値８．９％、凝集率１．５％）に陽イオン交換樹脂５０ｇ（三菱化学（株）製、ダイヤイオンＳＫ−１ＢＨ）を加えて撹拌し、ｐＨが３以下になったところで該陽イオン交換樹脂を分離した。次いで、オートクレーブに入れて１５０℃の温度で１６時間熟成した後、室温まで冷却し、再び陽イオン交換樹脂５０ｇ（三菱化学（株）製、ダイヤイオンＳＫ−１ＢＨ）を加えて撹拌し、ｐＨが３以下になったところで該陽イオン交換樹脂を分離した。次に、陰イオン交換樹脂４０ｇ（三菱化学（株）製、ダイヤイオンＳＡ−２０Ａ）を加えて撹拌し、ｐＨが４になったところで該陰イオン交換樹脂を分離し、濃度調整用の純水を加えて平均粒子径８０ｎｍのシリカ微粒子をＳｉＯ2基準で約３５重量％含む水分散コロイド溶液２．２ｋｇを得た。
【００３５】
このコロイド溶液１２．９ｇに、蒸留水２１ｇ、無水エタノール５４．２ｇ、香料４．６ｇ（永廣堂本店製、調合香料 Ｐ．Ｈ Ｔｙｐｅ）と両イオン交換樹脂５０ｇ（三菱化学（株）製、ダイヤイオン ＳＭＮＵＰ８）を加えて混合し、２日間静置した後、前記両イオン交換樹脂を分離してフレグランス組成物Ａ約９０ｇを調製した。
【００３６】
次いで、前記フレグランス組成物Ａを透明な蓋付きプラスチック容器に収納して該組成物の構造色を観察したところ、青緑色を呈していることがわかった。（なお、本発明で云う構造色は、当然のことながら“反射色”を意味するものであるが、“透過色”はオレンジ色であった。）
さらに、これを静置すると、前記組成物中に緑色のクリスタリットが発現した。（なお、この色は、前記構造色の色と殆ど同じであるがきらきら輝いているので、容易に判別できる。）また、このプラスチック容器に振動を与えると、前記構造色（青緑色）は変化しないが、前記クリスタリットは消滅して見えなくなった。しかし、これを再び静置すると、直ちに同様なクリスタリットが発現した。
【００３７】
このようにして得られたフレグランス組成物Ａは、その電気伝導度が７．４μＳ／ｃｍであり、また８００ｎｍの波長における透過率が７０％であった。
また、前記クリスタリットの反射率を測定したところ、反射ピークは５１０ｎｍの波長のところにあった。さらに、前記クリスタリッドが発現していない段階の反射率と前記クリスタリットの反射率（反射ピークの位置）を測定して、その差を求めたところ、約２．７％であることがわかった。その結果を、図１に示す。
【００３８】
なお、上記の各測定方法について概要を示せば、以下の通りである。
平均粒子径
シリカゾル中に含まれるシリカ微粒子の１０万倍拡大画像を透過電子顕微鏡（ＴＥＭ）（日立ハイテック社製Ｈ−８００）にて撮影した。次に、それをルーゼックス自動画像処理解析装置（ニコレ社製ＬＵＺＥＸ−ＡＰ）で解折し、さらに付属の解析ソフトを使用して前記シリカ微粒子の平均粒子径を算出した。
【００３９】
電気伝導度
調製したシリカゾルまたはフレグランス組成物を３０ｃｃのガラス製試験管に取り、導電率計（ＨＯＲＩＢＡ社製Ｄ−２４）を使用して前記シリカゾルまたはフレグランス組成物の電気伝導度を測定した。
【００４０】
透過率
調製したフレグランス組成物を石英セル（長さ１０ｍｍ、幅１０ｍｍ、高さ４５ｍｍのサイズ）に入れた後、クリスタリットの発現を安定化させるために５分間静置した。次に、この石英セルを分光光度計（ＨＩＴＡＣＨＩ社製Ｕ−２０００）にセットし、８００ｎｍの波長における透過率を測定した。
【００４１】
反射率および反射ピークの強度
調製したフレグランス組成物を石英セル（長さ１０ｍｍ、幅１０ｍｍ、高さ４５ｍｍのサイズ）に入れた後、クリスタリットの発現を安定化させるために５分間静置した。次に、この石英セルをよく振って反射率測定器（ＯＴＳＵＫＡ  ＥＬＥＣＴＲＯＮＩＣＳ社製ＭＣＰＤ−２０００瞬間マルチ測光システム）にセットし、その直後の４００〜８００ｎｍの波長における反射率（すなわち、クリスタリットが発現していない段階の反射率）を測定した。さらに、５分間静置してクリスタリットを発現させた後、４００〜８００ｎｍの波長域で観測された反射ピークの発生位置での反射率（すなわち、クリスタリットの反射率）を測定し、該反射ピークの強度を前記クリスタリットの反射率から前記のクリスタリットが発現していない段階の反射率を差し引いた値として求めた。
【実施例２】
【００４２】
平均粒子径８０ｎｍのシリカ微粒子の水分散ゾル２．０ｋｇ（触媒化成工業（株）製Ｃａｔａｌｏｉｄ  ＳＩ−６０ＰＮ、ＳｉＯ2 含有量４０重量％、ＣＶ値８．９％、凝集率１．５％）に対して、実施例１と同様な条件下でイオン交換樹脂にて処理した後、濃度調整を行ない、前記シリカ微粒子をＳｉＯ2基準で約３５重量％含む水分散コロイド溶液２．２ｋｇを得た。
このコロイド溶液１４．３ｇに、蒸留水６．８ｇ、無水エタノール６４．５ｇ、香料４．５ｇ（永廣堂本店製、調合香料 Ｐ．Ｈ Ｔｙｐｅ）と両イオン交換樹脂５０ｇ（三菱化学（株）製、ダイヤイオン ＳＭＮＵＰ８）を加えて混合し、２日間静置した後、前記両イオン交換樹脂を分離してフレグランス組成物Ｂ約８５ｇを調製した。
【００４３】
次いで、実施例１の場合と同様に、前記フレグランス組成物Ｂを透明な蓋付きプラスチック容器に収納して該組成物の構造色を観察したところ、青緑色を呈していることがわかった。
さらに、これを静置すると、前記組成物中に緑色のクリスタリットが発現した。また、このプラスチック容器に振動を与えると、前記の構造色は変化しないが、前記クリスタリットは消滅して見えなくなった。しかし、これを再び静置すると、直ちに同様なクリスタリットが発現した。
【００４４】
このようにして得られたフレグランス組成物Ｂは、その電気伝導度が６．２μＳ／ｃｍであり、また８００ｎｍの波長における透過率が７３％であった。
また、前記クリスタリッドの反射率を測定したところ、反射ピークは５０５ｎｍの波長のところにあった。さらに、前記のクリスタリットが発現していない段階の反射率と前記クリスタリットの反射率（反射ピークの位置）を測定して、その差を求めたところ、約２．６％であることがわかった。その結果を、図1に示す。
【実施例３】
【００４５】
平均粒子径８０ｎｍのシリカ微粒子の水分散ゾル２．０ｋｇ（触媒化成工業（株）製Ｃａｔａｌｏｉｄ  ＳＩ−６０ＰＮ、ＳｉＯ2 含有量４０重量％、ＣＶ値８．９％、凝集率１．５％）に対して、実施例１と同様な条件下でイオン交換樹脂にて処理した後、濃度調整を行ない、前記シリカ微粒子をＳｉＯ2基準で約３５重量％含む水分散コロイド溶液２．２ｋｇを得た。
このコロイド溶液１５．７ｇに、蒸留水１９．０ｇ、無水エタノール５３．９ｇ、香料４．７ｇ（永廣堂本店製、調合香料 Ｐ．Ｈ Ｔｙｐｅ）と両イオン交換樹脂５０ｇ（三菱化学（株）製、ダイヤイオン ＳＭＮＵＰ８）を加えて混合し、２日間静置した後、前記両イオン交換樹脂を分離してフレグランス組成物Ｃ約９０ｇを調製した。
【００４６】
次いで、実施例１の場合と同様に、前記フレグランス組成物Ｃを透明な蓋付きプラスチック容器に収納して該組成物の構造色を観察したところ、青色を呈していることがわかった。
さらに、これを静置すると、前記組成物中に青色のクリスタリットが発現した。また、このプラスチック容器に振動を与えると、前記の構造色は変化しないが、前記クリスタリットは消滅して見えなくなった。しかし、これを再び静置すると、直ちに同様なクリスタリットが発現した。
【００４７】
このようにして得られたフレグランス組成物Ｃは、その電気伝導度が７．５μＳ／ｃｍであり、また８００ｎｍの波長における透過率が５０％であった。
また、前記クリスタリットの反射率を測定したところ、反射ピークは４９５ｎｍの波長のところにあった。さらに、前記のクリスタリットが発現していない段階の反射率と前記クリスタリットの反射率（反射ピークの位置）を測定して、その差を求めたところ、約５．９％であることがわかった。その結果を、図1に示す。
【実施例４】
【００４８】
平均粒子径８０ｎｍのシリカ微粒子の水分散ゾル２．０ｋｇ（触媒化成工業（株）製Ｃａｔａｌｏｉｄ  ＳＩ−６０ＰＮ、ＳｉＯ2 含有量４０重量％、ＣＶ値８．９％、凝集率１．５％）に対して、実施例１と同様な条件下でイオン交換樹脂にて処理した後、濃度調整を行ない、前記シリカ微粒子をＳｉＯ2基準で約３５重量％含む水分散コロイド溶液２．２ｋｇを得た。
このコロイド溶液１７．１ｇに、蒸留水８．３ｇ、無水エタノール６１．５ｇ、香料４．５ｇ（永廣堂本店製、調合香料 Ｐ．Ｈ Ｔｙｐｅ）と両イオン交換樹脂５０ｇ（三菱化学（株）製、ダイヤイオン ＳＭＮＵＰ８）を加えて混合し、２日間静置した後、前記両イオン交換樹脂を分離してフレグランス組成物Ｄ約９０ｇを調製した。
【００４９】
次いで、実施例１の場合と同様に、前記フレグランス組成物Ｄを透明な蓋付きプラスチック容器に収納して該組成物の構造色を観察したところ、青色を呈していることがわかった。
さらに、これを静置すると、前記組成物中に青色のクリスタリットが発現した。また、このプラスチック容器に振動を与えると、前記の構造色は変化しないが、前記クリスタリットは消滅して見えなくなった。しかし、これを再び静置すると、直ちに同様なクリスタリットが発現した。
【００５０】
このようにして得られたフレグランス組成物Ｄは、その電気伝導度が７．０μＳ／ｃｍであり、また８００ｎｍの波長における透過率が８１％であった。
また、前記クリスタリットの反射率を測定したところ、反射ピークは４７５ｎｍの波長のところにあった。さらに、前記のクリスタリットが発現していない段階の反射率と前記クリスタリットの反射率（反射ピークの位置）を測定して、その差を求めたところ、約５．８％であることがわかった。その結果を、図1に示す。
【実施例５】
【００５１】
平均粒子径８０ｎｍのシリカ微粒子の水分散ゾル２．０ｋｇ（触媒化成工業（株）製Ｃａｔａｌｏｉｄ  ＳＩ−６０ＰＮ、ＳｉＯ2 含有量４０重量％、ＣＶ値８．９％、凝集率１．５％）に対して、実施例１と同様な条件下でイオン交換樹脂にて処理した後、濃度調整を行ない、前記シリカ微粒子をＳｉＯ2基準で約３５重量％含む水分散コロイド溶液２．２ｋｇを得た。
このコロイド溶液１２．９ｇに、蒸留水２１．０ｇ、無水エタノール５４．２ｇ、香料７．７ｇ（永廣堂本店製、調合香料 Ｐ．Ｈ Ｔｙｐｅ）と両イオン交換樹脂５０ｇ（三菱化学（株）製、ダイヤイオン ＳＭＮＵＰ８）を加えて混合し、２日間静置した後、前記両イオン交換樹脂を分離してフレグランス組成物Ｅ約９０ｇを調製した。
【００５２】
次いで、実施例１の場合と同様に、前記フレグランス組成物Ｅを透明な蓋付きプラスチック容器に収納して該組成物の構造色を観察したところ、緑色を呈していることがわかった。
さらに、これを静置すると、前記組成物中に緑色のクリスタリットが発現した。また、このプラスチック容器に振動を与えると、前記の構造色は変化しないが、前記クリスタリットは消滅して見えなくなった。しかし、これを再び静置すると、直ちに同様なクリスタリットが発現した。
【００５３】
このようにして得られたフレグランス組成物Ｅは、その電気伝導度が６．６μＳ／ｃｍであり、また８００ｎｍの波長における透過率が４６％であった。
また、前記クリスタリットの反射率を測定したところ、反射ピークは５３０ｎｍの波長のところにあった。さらに、前記のクリスタリットが発現していない段階の反射率と前記クリスタリットの反射率（反射ピークの位置）を測定して、その差を求めたところ、約０．７％であることがわかった。その結果を、図1に示す。
【実施例６】
【００５４】
平均粒子径７０ｎｍのシリカ微粒子の水分散ゾル２．０ｋｇ（触媒化成工業（株）製Ｃａｔａｌｏｉｄ  ＳＩ−５０ＰＮ、ＳｉＯ2 含有量４０重量％、ＣＶ値８．５％、凝集率１．２％）に対して、実施例１と同様な条件下でイオン交換樹脂にて処理した後、濃度調整を行ない、前記シリカ微粒子をＳｉＯ2基準で約３５重量％含む水分散コロイド溶液２．２ｋｇを得た。
このコロイド溶液１０．０ｇに、蒸留水２３．０ｇ、無水エタノール５４．４ｇ、香料４．６ｇ（永廣堂本店製、調合香料 Ｐ．Ｈ Ｔｙｐｅ）と両イオン交換樹脂５０ｇ（三菱化学（株）製、ダイヤイオン ＳＭＮＵＰ８）を加えて混合し、２日間静置した後、前記両イオン交換樹脂を分離してフレグランス組成物Ｆ約９０ｇを調製した。
【００５５】
次いで、実施例１の場合と同様に、前記フレグランス組成物Ｆを透明な蓋付きプラスチック容器に収納して該組成物の構造色を観察したところ、青色を呈していることがわかった。
さらに、これを静置すると、前記組成物中に青色のクリスタリットが発現した。また、このプラスチック容器に振動を与えると、前記の構造色は変化しないが、前記クリスタリットは消滅して見えなくなった。しかし、これを再び静置すると、直ちに同様なクリスタリットが発現した。
【００５６】
このようにして得られたフレグランス組成物Ｆは、その電気伝導度が１０．４μＳ／ｃｍであり、また８００ｎｍの波長における透過率が６８％であった。
また、前記クリスタリットの反射率を測定したところ、反射ピークは４８５ｎｍの波長のところにあった。さらに、前記のクリスタリットが発現していない段階の反射率と前記クリスタリットの反射率（反射ピークの位置）を測定して、その差を求めたところ、約０．７％であることがわかった。その結果を、図1に示す。
【実施例７】
【００５７】
平均粒子径１００ｎｍのシリカ微粒子の水分散ゾル２．０ｋｇ（触媒化成工業（株）製Ｃａｔａｌｏｉｄ  ＳＩ−７０ＰＮ、ＳｉＯ2 含有量４０重量％、ＣＶ値１２．８％、凝集率０．４％）に対して、実施例１と同様な条件下でイオン交換樹脂にて処理した後、濃度調整を行ない、前記シリカ微粒子をＳｉＯ2基準で約３５重量％含む水分散コロイド溶液２．２ｋｇを得た。
このコロイド溶液１１．４ｇに、蒸留水３０．０ｇ、無水エタノール５５．６ｇ、香料３．０ｇ（永廣堂本店製、調合香料 Ｐ．Ｈ Ｔｙｐｅ）と両イオン交換樹脂５０ｇ（三菱化学（株）製、ダイヤイオン ＳＭＮＵＰ８）を加えて混合し、２日間静置した後、前記両イオン交換樹脂を分離してフレグランス組成物Ｇ約９５ｇを調製した。
【００５８】
次いで、実施例１の場合と同様に、前記フレグランス組成物Ｇを透明な蓋付きプラスチック容器に収納して該組成物の構造色を観察したところ、白味がかった赤色（表1では「白赤」と記載する）を呈していることがわかった。
さらに、これを静置すると、前記組成物中に赤色、青色および緑色からなる３色のクリスタリットが発現した。また、このプラスチック容器に振動を与えると、前記の構造色は変化しないが、前記クリスタリットは消滅して見えなくなった。しかし、これを再び静置すると、直ちに同様なクリスタリットが発現した。このフレグランス組成物Ｇを写真撮影した結果を、図２に示す。
【００５９】
このようにして得られたフレグランス組成物Ｇは、その電気伝導度が５．２μＳ／ｃｍであり、また８００ｎｍの波長における透過率が８２％であった。
また、前記クリスタリットの反射率を測定したところ、反射ピークは６８５ｎｍの波長のところにあった。さらに、前記のクリスタリットが発現していない段階の反射率と前記クリスタリットの反射率（反射ピークの位置）を測定して、その差を求めたところ、約３％であることがわかった。その結果を、図1に示す。
【比較例１】
【００６０】
平均粒子径が２５ｎｍのシリカ微粒子の水分散ゾル２．０ｋｇ（触媒化成工業（株）製、Ｃａｔａｌｏｉｄ  ＳＩ−５０、ＳｉＯ2 含有量４５重量％、ＣＶ値８．３％、凝集率１．２％）を使用した以外は、実施例１と同様な方法で、前記シリカ微粒子をＳｉＯ2基準で約３５重量％含む水分散コロイド溶液２．５ｋｇを得た。
このコロイド溶液７．１ｇに、蒸留水２３．１ｇ、無水エタノール６４．８ｇ、香料５．０ｇ（永廣堂本店製、調合香料 Ｐ．Ｈ Ｔｙｐｅ）と両イオン交換樹脂５０ｇ（三菱化学（株）製、ダイヤイオン SMNUP8）を加えて混合し、２日間静置した後、前記両イオン交換樹脂を分離してフレグランス組成物Ｈ約９５ｇを調製した。
【００６１】
次いで、実施例１の場合と同様に、前記フレグランス組成物Ｈを透明な蓋付きプラスチック容器に収納して該組成物の構造色を観察したところ、無色透明に近い色を呈しており、本発明でいう構造色は得られなかった。また、クリスタリットの発現も確認できなかった。
さらに、前記フレグランス組成物Ｈは、その電気伝導度が３．４μＳ／ｃｍであり、また８００ｎｍの波長における透過率が９９％であった。
【比較例２】
【００６２】
平均粒子径が１５０ｎｍのシリカ微粒子の水分散ゾル２．０ｋｇ（触媒化成工業（株）製、ＳｉＯ2 含有量４０重量％、ＣＶ値１２．９９％、凝集率１．８５％）を使用した以外は、実施例１と同様な方法で、前記シリカ微粒子をＳｉＯ2基準で約３５重量％含む水分散コロイド溶液２．２ｋｇを得た。
このコロイド溶液２２．９ｇに、蒸留水７．４ｇ、無水エタノール６４．７ｇ、香料５．０ｇ（永廣堂本店製、調合香料 Ｐ．Ｈ Ｔｙｐｅ）と両イオン交換樹脂５０ｇ（三菱化学（株）製、ダイヤイオン ＳＭＮＵＰ８）を加えて混合し、２日間静置した後、前記両イオン交換樹脂を分離してフレグランス組成物Ｉ約９５ｇを調製した。
【００６３】
次いで、実施例１の場合と同様に、前記フレグランス組成物Ｉを透明な蓋付きプラスチック容器に収納して該組成物の構造色を観察したところ、緑色を呈しているものの、透明性はかなり低く、白濁した状態にあった。また、クリスタリットの発現は確認できなかった。
さらに、前記フレグランス組成物Ｉは、その電気伝導度が４．０μＳ／ｃｍであり、また８００ｎｍの波長における透過率が０．５％であった。
【比較例３】
【００６４】
実施例１で調製したコロイド溶液１．４３ｇに、蒸留水２７．５ｇ、無水エタノール６６．１ｇ、香料５．０ｇ（永廣堂本店製、調合香料 Ｐ．Ｈ Ｔｙｐｅ）と両イオン交換樹脂５０ｇ（三菱化学（株）製、ダイヤイオン ＳＭＮＵＰ８）を加えて混合し、２日間静置した後、前記両イオン交換樹脂を分離してフレグランス組成物Ｊ約９５ｇを調製した。
【００６５】
次いで、実施例１の場合と同様に、前記フレグランス組成物Ｊを透明な蓋付きプラスチック容器に収納して該組成物の構造色を観察したところ、無色透明に近い色を呈しており、本発明でいう構造色は得られなかった。また、クリスタリットの発現も確認できなかった。
さらに、前記フレグランス組成物Ｊは、その電気伝導度が１．８μＳ／ｃｍであり、また８００ｎｍの波長における透過率が９５％であった。
【比較例４】
【００６６】
実施例１で調製したコロイド溶液１７．１ｇに、蒸留水１．９ｇ、無水エタノール４１．０ｇ、香料５．０ｇ（永廣堂本店製、調合香料 Ｐ．Ｈ Ｔｙｐｅ）と両イオン交換樹脂５０ｇ（三菱化学（株）製、ダイヤイオン ＳＭＮＵＰ８）を加えて混合し、２日間静置した後、前記両イオン交換樹脂を分離してフレグランス組成物Ｋ約９５ｇを調製した。
【００６７】
次いで、実施例１の場合と同様に、前記フレグランス組成物Ｋを透明な蓋付きプラスチック容器に収納して該組成物の構造色を観察したところ、青色を呈していたが、クリスタリットの発現は確認できなかった。
さらに、前記フレグランス組成物Ｋは、その電気伝導度が１３．０μＳ／ｃｍであり、また８００ｎｍの波長における透過率が７６％であった。
【比較例５】
【００６８】
実施例１で調製したコロイド溶液１７．１ｇに、蒸留水１．９ｇ、無水エタノール４１．０ｇ、香料４０ｇ（永廣堂本店製、調合香料 Ｐ．Ｈ Ｔｙｐｅ）と両イオン交換樹脂５０ｇ（三菱化学（株）製、ダイヤイオン ＳＭＮＵＰ８）を加えて混合し、２日間静置した後、前記両イオン交換樹脂を分離してフレグランス組成物Ｌ約９５ｇを調製した。
【００６９】
次いで、実施例１の場合と同様に、前記フレグランス組成物Ｌを透明な蓋付きプラスチック容器に収納して該組成物の構造色を観察したところ、青色を呈していたが、クリスタリットの発現は確認できなかった。
さらに、前記フレグランス組成物Ｌは、その電気伝導度が２．７μＳ／ｃｍであり、また８００ｎｍの波長における透過率が９２％であった。
【比較例６】
【００７０】
実施例１で調製したコロイド溶液０．４ｋｇに、無水エタノール１ｋｇを加え、ＵＦフィルター（旭化成ケミカルズ（株）製、ｍｉｃｒｏｚａ  ＳＩＰ−１０１３）にて限外濾過しながら、徐々に無水エタノールを加えて溶媒置換を行なった。そして、水分約０．３％を含む平均粒子径８０ｎｍのシリカ微粒子をＳｉＯ2基準で約１０重量％含むエタノール分散コロイド溶液１．２ｋｇを得た。
このコロイド溶液９０ｇに香料５．０ｇ（永廣堂本店製、調合香料 Ｐ．Ｈ Ｔｙｐｅ）と両イオン交換樹脂５０ｇ（三菱化学（株）製、ダイヤイオン ＳＭＮＵＰ８）を加えて混合し、２日間静置した後、前記両イオン交換樹脂を分離してフレグランス組成物Ｍ約９５ｇを調製した。
【００７１】
次いで、実施例１の場合と同様に、前記フレグランス組成物Ｍを透明な蓋付きプラスチック容器に収納して該組成物の構造色を観察したところ、青色を呈していたが、クリスタリットの発現は確認できなかった。
さらに、前記フレグランス組成物Ｍは、その電気伝導度が４．０μＳ／ｃｍであり、また８００ｎｍの波長における透過率が８９．４％であった。
【比較例７】
【００７２】
実施例１で調製したコロイド溶液１７．１ｇに、蒸留水１．９ｇ、無水エタノール４１．０ｇ、香料５．０ｇ（永廣堂本店製、調合香料 Ｐ．Ｈ Ｔｙｐｅ）と両イオン交換樹脂５０ｇ（三菱化学（株）製、ダイヤイオン ＳＭＮＵＰ８）を加えて混合し、２日間静置した後、前記両イオン交換樹脂を分離してフレグランス組成物Ｎ約９５ｇを調製した。
【００７３】
次いで、実施例１の場合と同様に、前記フレグランス組成物Ｎを透明な蓋付きプラスチック容器に収納して該組成物の構造色を観察したところ、青色を呈していたが、クリスタリッドの発現は確認できなかった。さらに、加えた香料の油層が分離して、前記組成物中に均一に分散されていないことがわかった。
さらに、前記フレグランス組成物Ｎは、その電気伝導度が１７．８μＳ／ｃｍであり、また８００ｎｍの波長における透過率が３５％であった。
【比較例８】
【００７４】
実施例１で調製したコロイド溶液１２．９ｇに、蒸留水２１．０ｇ、無水エタノール５４．２ｇおよび香料４．６ｇ（永廣堂本店製、調合香料 Ｐ．Ｈ Ｔｙｐｅ）を加えて混合し、両イオン交換樹脂による処理を行わずに、２日間静置してフレグランス組成物Ｏ約１００ｇを調製した。
【００７５】
次いで、実施例１の場合と同様に、前記フレグランス組成物Ｏを透明な蓋付きプラスチック容器に収納して該組成物の構造色を観察したところ、無色透明に近い色を呈しており、本発明でいう構造色は得られなかった。また、クリスタリットの発現も確認できなかった。
さらに、前記フレグランス組成物Ｏは、その電気伝導度が７．４μＳ／ｃｍであり、また８００ｎｍの波長における透過率が８７％であった。
【００７６】
上記の実施例１〜７および比較例１〜８で調製されたフレグランス組成物の比較を容易にするため、これらの主要データを整理すれば、以下の表１に示す通りであった。
【００７７】
【表１】
2008081465.tif 000003
【実施例８】
【００７８】
実施例１〜７で調製されたフレグランス組成物Ａ〜Ｇを収納した透明な香水用ガラス容器に栓をして、静置状態で１ケ月間放置した後、各組成物の状態を目視で観察した。その結果、各組成物の構造色やクリスタリットの発現状況は、放置前の状態と殆ど同じであった。
さらに、前記容器の栓を抜いて香料の匂いを嗅いだところ、放置前の状態と殆ど同じであった。すなわち、本発明に係るフレグランス組成物Ａ〜Ｇは、密閉できるガラス容器やプラスチック容器等に収納して保管する限りにおいては、長期間にわたりその性能が持続されることがわかった。
【図面の簡単な説明】
【００７９】
【図１】実施例１〜７で調製されたフレグランス組成物Ａ〜Ｇの反射率を、波長４００〜８００ｎｍの可視光範囲で測定した結果を示す。この図からは、前記クリスタリットの反射ピークにおける反射率が、該クリスタリットが発現していない段階の反射率より０．５％以上高いことが観測される。
【図２】実施例７で調製されたフレグランス組成物Ｇを写真撮影した結果（倍率：３倍）を示す。尚、この図（白黒写真）からは判別できないが、前記組成物中に赤色、青色および緑色のクリスタリットの発色が見られる。
【図１】
2008081465.tif 000004
【図２】
2008081465.tif 000005